FR 3090001 A1 20200619 FR 1872746 A 20181212 Description Titre de l'invention : Bitume solide à température ambiante Domaine technique [0001] La présente invention concerne une composition bitumineuse, solide à température ambiante, notamment à température ambiante élevée. Cette composition est avantageusement conditionnée sous forme divisée, notamment sous la forme de pains de liant. La présente invention concerne également un procédé de préparation de cette composition ainsi que son utilisation comme liant routier et/ou dans diverses applications industrielles. La présente invention concerne enfin un procédé de transport et/ou de stockage et/ou dc manipulation de cette composition sous forme solide et divisée à température ambiante, notamment à température ambiante élevée. Etat de la technique antérieure [0002] Le bitume ou liant bitumeux est le principal liant hydrocarboné utilisé dans les domaines dc la construction routière et du génie civil. Pour pouvoir être utilisé comme liant dans ces différentes applications, le bitume doit présenter certaines propriétés physico-chimiques et mécaniques. Il doit notamment être suffisamment dur et avoir une bonne consistance aux températures d'usage pour éviter par exemple la formation d'ornières provoquées par le trafic. Le bitume doit aussi être élastique pour résister aux déformations imposées par le trafic et/ou les changements dc température, ces phénomènes conduisant à la fissuration des enrobés et/ou à l'arrachement des granulats superficiels. Enfin, le bitume doit être suffisamment fluide à des températures d'application les moins élevées possibles pour permettre, par exemple, un bon enrobage des granulats et la mise en place de l'enrobé sur la route. La mise en oeuvre d'un liant bitumineux nécessite donc de conjuguer à la fois la dureté, la consistance, voire aussi l'élasticité du bitume aux températures d'usage et une faible viscosité aux températures de mise en oeuvre et d'application. [0003] Le bitume seul n'étant en général pas assez élastique, on ajoute au bitume des polymères qui peuvent être éventuellement réticulés. Ces polymères réticulés apportent aux compositions bitumineuses des propriétés élastiques nettement améliorées. Cependant, la réticulation des polymères est irréversible : une fois la réticulation effectuée, il n'est pas possible de revenir à l'état initial existant avant la réaction de réticulation. Les compositions bitumineuses réticulées ont ainsi de bonnes propriétés élastiques, mais présentent une viscosité très élevée. Un des inconvénients liés à cette viscosité élevée, est la nécessité de chauffer le bitume réticulé à une température de mise en oeuvre et d'application supérieure à celle d'un bitume non réticulé, ce qui accroît les dépenses énergétiques et nécessite l'usage de protections supplémentaires 2 pour les opérateurs. [0004] Suivant les applications visées, il est nécessaire de trouver le bon compromis entre les propriétés mécaniques dont l'élasticité, la dureté, la consistance, la fluidité et la viscosité, notamment la viscosité à chaud du liant. [0005] Une autre problématique dans l'utilisation du bitume est liée à son transport, sa mani- pulation et son stockage. De manière générale, le bitume est stocké et transporté à chaud, en vrac, dans des camions-citernes ou par bateaux à des températures élevées de l'ordre de 120°C à 180°C. Or, le stockage et le transport du bitume à chaud présente certains inconvénients. Le transport du bitume à chaud sous forme liquide est considéré comme dangereux et il est très encadré d'un point de vue règlementaire. Cc mode de transport ne présente pas de difficultés particulières lorsque les équipements et les infrastructures de transport sont en bon état. Dans le cas contraire, il peut devenir problématique : si le camion-citerne n'est pas suffisamment calorifugé, la viscosité du bitume pourra augmenter durant un trajet trop long. Les distances de livraison du bitume à chaud sous sa forme fluide sont donc limitées. D'autre part, le maintien du bitume à des températures élevées dans les cuves ou dans les camions-citernes consomme de l'énergie. En outre, le maintien du bitume à des températures élevées pendant une longue période peut affecter les propriétés du bitume et ainsi changer les performances finales de l'enrobé. [0006] Pour pallier les problèmes du transport et du stockage du bitume à chaud, des condi- tionnements permettant le transport et le stockage des bitumes à température ambiante ont été développés. Ce mode de transport du bitume en conditionnement à température ambiante ne représente qu'une fraction minime des quantités transportées dans le monde, mais il correspond à des besoins bien réels pour les régions géographiques d'accès difficile et coûteux par les moyens de transport traditionnels. [0007] EP1917309 enseigne la préparation d'une base bitume présentant certaines caracté- ristiques d'un bitume soufflé par l'addition d'un additif de soufflage de formule Ar, - R-Ar2. Ce document n'est pas concerné pas les problématiques liées au transport et/ou au stockage des compositions qu'il divulgue. [0008] La demande WO 2008107551 décrit un mode de réticulation réversible des com- positions bitumineuses basé sur l'utilisation d'additifs organogélateurs. Les compositions bitumineuses réticulées de manière thermoréversible ainsi obtenues sont dures aux températures d'usage et présentent une viscosité réduite aux températures d'application. [0009] La demande WO 2016/016320 décrit des pains de bitumes comprenant un additif chimique. Ces pains présentent une bonne résistance au fluage et ne collent pas entre eux permettant ainsi le transport et/ou le stockage et/ou la manipulation optimisés. [0010] La demande WO 2018/115729 divulgue la préparation de liant, notamment de liant 3 bitumineux, sous forme divisée, ledit liant comprenant au moins un composé acide de formule R-(COOH), et au moins un composé amide de formule R'-(NH)'CONH-(X),, - (NHCO)p(NH)-R". [0011] Le bitume sous forme divisée tel que divulgué dans ce document permet le transport et/ou le stockage et/ou la manipulation du bitume à température ambiante sans que celui-ci ne flue, ainsi que la réduction de l'adhésion et de l'agglomération entre elles des unités de bitume. [0012] Aucun de ces documents ne divulgue de compositions comprenant l'association de plus de deux additifs organogélateurs. [0013] Dans la continuité de ses travaux, la Demanderesse a découvert de manière sur- prenante une nouvelle composition bitumineuse solide à température ambiante, utilisable comme liant routier ou comme liant d'étanchéité et permettant d'éviter et de réduire plus efficacement l'adhésion et l'agglomération lors de son transport et/ou stockage et/ou manipulation, à température ambiante élevée, sur des longues périodes et dont les propriétés sont conservées au cours du temps par rapport aux bitumes sous forme divisée de l'art antérieur. [0014] Plus précisément, la Demanderesse a mis en évidence que cette nouvelle composition bitumineuse, conditionnée sous forme divisée, notamment sous la forme de pains, permet de résister plus efficacement au fluage dans des conditions extrêmes de transport et/ou de stockage et/ou de manipulation, dans des conditions de compression, notamment dues au stockage, sur des périodes très longues. Résumé de l'invention [0015] L'invention concerne tout d'abord une composition bitumineuse comprenant au moins : a) du bitume, h) un composé de formule générale (I) : R,-(COOH), (I) dans laquelle R, représente une chaîne hydrocarbonée linéaire ou ramifiée, comprenant de 4 à 68 atomes de carbone, et z est un entier variant de 2 à 4, c) un composé de formule générale : R2-(N1-1)'CONH-X-(NHCO)'(NH)-R3 (I1) dans laquelle : - les groupements R2 et L, identiques ou différents, représentent une chaîne hydrocarbonée comprenant de 1 à 22 atomes de carbone, et comprenant éventuellement des hétéroatomes tels que N. 0, S, et K. peut être H. - le groupement X représente une chaîne hydrocarbonée comprenant de 1 à 22 atomes de carbone, éventuellement substituée, et comprenant éventuellement des hétéroatomes, tels que N, 0. S. - n et p sont des entiers ayant une valeur de 0 ou 1 indépendamment l'un de l'autre. d) un composé de formule générale (III) : Arl -R-Ar2 (III) dans laquelle : - An l et Ar2 représentent indépendamment l'un de l'autre un groupement aromatique comprenant de 6 à 20 atomes de carbone choisi parmi un noyau benzène ou un système de noyaux aromatiques condensés, ledit groupement hydrocarboné étant substitué par au moins un groupement hydroxyle, et optionnellemcnt par un ou plusieurs groupements alkyles en CI-C20, et - R représente un radical hydrocarboné divalent éventuellement substitué, dont la chaîne principale comprend de 6 à 20 atomes de carbone et au moins un groupement choisi parmi les fonctions amide, ester, hydrazide, urée, carbamate, anhydride. [0016] De préférence, le composé de formule (1) est choisi parmi les diacides de formule générale (1A) : HOOC-Cw1-12w-COOH (1A) avec w un entier allant de 4 à 22, de préférence de 4 à 12. [0017] De préférence, le composé de formule générale (II) est choisi parmi les composés de formule générale (IIA) : 122-CONH-X-NHCO-R3 (HA) dans laquelle R2, R, et X sont tels que définis ci-dessus. [0018] De préférence, le composé de formule générale (III) est le 2',3-bis[(313, 5-di-ten - buty1-4-hydroxyphenyl]propiony1)]propionohydrazide. [0019] Avantageusement, la composition bitumineuse selon l'invention comprend de 0,1% à 10% en masse d'un ou de plusieurs composés de formule (1), plus préférentiellement de 0,5% à 6% en masse, plus préférentiellement de 0,5% à 5% en masse encore plus préférentiellement de 0,5% à 2,5% en masse, par rapport à la masse totale de la composition bitumineuse. [0020] Avantageusement, la composition bitumineuse selon l'invention comprend de 0,1% à 10% en masse d'un ou de plusieurs composés de formule (II), plus préférentiellement de 0,5% à 6% en masse, plus préférentiellement de 0,5% à 5% en masse encore plus préférentiellement de 0,5% à 3,5% en masse, par rapport à la masse totale de la composition bitumineuse. [0021] Avantageusement, la composition bitumineuse selon l'invention comprend de 0,1% à 10% en masse d'un ou de plusieurs composés de formule (III), plus préférentiellement de 0,5% à 6% en masse, plus préférentiellement de 0,5% à 5% en masse encore plus préférentiellement de 0,5% à 3% en masse, par rapport à la masse totale de la composition bitumineuse. [0022] De préférence, la composition bitumineuse selon l'invention est sous forme solide et divisée à température ambiante, de préférence sous la forme de pains. [0023] L'invention concerne également un procédé de préparation d'une composition bi- tumineuse telle que définie ci-dessus et de manière détaillée ci-dessous, ledit procédé comprenant la mise en contact du bitume et des composés de formule (I), (II) et (III) à une température allant de 70°C à 220°C, suivi éventuellement de la mise en forme de la composition bitumineuse obtenue sous forme divisée, de préférence sous la forme de pains. [0024] L'invention vise également une composition bitumineuse susceptible d'être obtenue par le procédé défini ci-dessus et de manière détaillée ci-dessous. [0025] L'invention concerne en outre l'utilisation d'une composition bitumineuse telle que définie ci-dessus et de manière détaillée ci-dessous comme liant routier, de préférence pour la fabrication d'enrobés. [0026] L'invention a par ailleurs pour objet un procédé de fabrication d'enrobés comprenant au moins un liant routier et des granulats ou des agrégats d'enrobés bitumineux recyclés, ledit liant routier étant sous la forme d'une composition bitumineuse telle que définie ci-dessus de manière détaillée ci-dessous, ce procédé comprenant au moins les étapes de : - chauffage des granulats ou des agrégats à une température allant de 100°C à 180°C, de préférence de 120°C à 180°C, - mélange des granulats ou des agrégats avec le liant routier dans une cuve telle qu'un malaxeur ou un tambour malaxeur, - obtention d'enrobés. [0027] Avantageusement, le procédé de fabrication d'enrobés défini ci-dessus et de manière détaillée ci-dessous ne comporte pas d'étape de chauffage du liant routier avant son mélange avec les granulats ou les agrégats. [0028] L'invention vise également l'utilisation d'une composition bitumineuse telle que définie ci-dessus et de manière détaillée ci-dessous pour la préparation d'un revêtement d'étanchéité, d'une membrane ou d'une couche d'imprégnation. [0029] L'invention concerne enfin un procédé de transport et/ou de stockage et/ou de mani- pulation de bitume, ledit bitume étant transportée et/ou stockée et/ou manipulée à température sous la forme d'une composition bitumineuse telle que définie ci-dessus et de manière détaillée ci-dessous, de préférence sous forme solide et divisée. Description détaillée [0030] L'expression « consiste essentiellement en » suivie d'une ou plusieurs caracté- ristiques, signifie que peuvent être inclus dans le procédé ou le matériau de l'invention, outre les composants ou étapes explicitement énumérés, des composants ou des étapes qui ne modifient pas significativement les propriétés et caractéristiques de l'invention. [0031] L'expression « compris entre X et Y» inclut les bornes, sauf mention contraire explicite. Cette expression signifie donc que l'intervalle visé comprend les valeurs X, Y et toutes les valeurs allant de X à Y. [0032] Composition bitumineuse selon l'invention 6 [0033] La présente invention concerne une composition bitumineuse comprenant au moins : a) du bitume, b) un composé de formule générale (1) : R-(COOH), (1) dans laquelle R1 représente une chaîne hydrocarbonée linéaire ou ramifiée, saturée ou insaturée comprenant de 4 à 68 atomes de carbone, et z est un entier variant de 2 à 4, c) un composé de formule générale (II) :12,-(NH)'CONH-X-(NHCO)p(NH)'-R, (II) dans laquelle : - les groupements R, et R3, identiques ou différents, représentent une chaîne hydrocarbonée saturée ou insaturée, linéaire, ramifiée ou cyclique, comprenant de 1 à 22 atomes de carbone, et comprenant éventuellement des hétéroatornes tels que N, 0, S, des cycles hydrocarbonés en C5-C24 et/ou des hétérocycles hydrocarbonés en C4-C2,4 comprenant un ou plusieurs hétéroatomcs tels que N, 0, S, et R3 peut être H, - le groupement X représente une chaîne hydrocarbonée, saturée ou insaturée, linéaire, cyclique ou ramifiée, comprenant de 1 à 22 atomes de carbone, éventuellement substituée, et comprenant éventuellement des hétéroatomes, tels que N, S, des cycles hydrocarbonés en C5-C24 et/ou des hétérocycles hydrocarbonés en C4-C24 comprenant un ou plusieurs hétéroatomcs tels que N, 0, S, - n et p sont des entiers ayant une valeur de 0 ou 1 indépendamment l'un de l'autre, et d) un composé de formule générale (III) : Arl -R-Ar2 (III) dans laquelle : - Arl et Ar2 représentent indépendamment l'un de l'autre un groupement aromatique comprenant de 6 à 20 atomes de carbone et choisi parmi un noyau benzène ou un système de noyaux aromatiques condensés, ledit groupement hydrocarboné étant substitué par au moins un groupement hydroxyle, et optionnellement par un ou plusieurs groupements alkyles en CpC20, et - R représente un radical hydrocarboné divalent éventuellement substitué, dont la chaîne principale comprend de 6 à 20 atomes de carbone et au moins un groupement choisi parmi les fonctions amide, ester, hydrazide, urée, carbamate, anhydride. [0034] De préférence, la composition selon l'invention est essentiellement constituée : a) de bitume, b) d'un ou de plusieurs composés de formule (I) telle que définie ci-dessus et de manière détaillée ci-dessous, c) d'un ou de plusieurs composés de formule (II) telle que définie ci-dessus et de manière détaillée ci-dessous, d) d'un ou de plusieurs composés de formule (III) telle que définie ci-dessus et de manière détaillée ci-dessous, et e) optionnellement, d'un ou de plusieurs adjuvants polymère oléfiniques tels que 7 définis ci-dessous. [0035] Plus préférentiellement, la composition selon l'invention comprend, de préférence est essentiellement constituée : a) de 70% à 99,7% en masse de bitume, b) de 0,1% à 10% en masse d'un ou de plusieurs composés de formule (1) telle que définie ci-dessus et de manière détaillée ci-dessous, c) de 0,1% à 10% en masse d'un ou de plusieurs composés de formule (II) telle que définie ci-dessus et de manière détaillée ci-dessous, d) de 0,1% à 10% en masse d'un ou de plusieurs composés de formule (III) telle que définie ci-dessus et de manière détaillée ci-dessous, et c) optionnellement, de 0,05% à 15% en masse d'un ou de plusieurs adjuvants polymère oléfiniques tels que définis ci-dessous, par rapport à la masse totale de la composition bitumineuse selon l'invention. [0036] Avantageusement, la composition selon l'invention comprend, de préférence est es- sentiellement constituée : a) de 82% à 98,5% en masse de bitume, b)de 0,5% à 6% en masse d'un ou de plusieurs composés de formule (I) telle que définie ci-dessus et de manière détaillée ci-dessous, c) de 0,5% à 6% en masse d'un ou de plusieurs composés de formule (II) telle que définie ci-dessus et de manière détaillée ci-dessous, d) de 0,5% à 6% en masse d'un ou de plusieurs composés de formule (III) telle que définie ci-dessus et de manière détaillée ci-dessous, et e) optionnellement, de 0,1% à 10% en masse d'un ou de plusieurs adjuvants polymère oléfiniques tels que définis ci-dessous, par rapport à la masse totale de la composition bitumineuse selon l'invention. [0037] Plus avantageusement, la composition selon l'invention comprend, de préférence est essentiellement constituée : a) de 85% à 98,5% en masse de bitume, b) de 0,5% à 5% en masse (l'un ou de plusieurs composés de formule (I) telle que définie ci-dessus et de manière détaillée ci-dessous, c) de 0,5% à 5% en masse d'un ou de plusieurs composés de formule (II) telle que définie ci-dessus et de manière détaillée ci-dessous, d) de 0,5% à 5% en masse (l'un ou de plusieurs composés de formule (III) telle que définie ci-dessus et de manière détaillée ci-dessous, et e) optionnellement, de 0,5% à 6% en masse d'un ou de plusieurs adjuvants polymère oléfiniques tels que définis ci-dessous, par rapport à la masse totale de la composition bitumineuse selon l'invention. [0038] Encore plus avantageusement, la composition selon l'invention comprend, de 8 préférence est essentiellement constituée : a) de 91% à 98,5% en masse de bitume, h) de 0,5% à 2,5% en niasse d'un ou de plusieurs composés de formule (I) telle que définie ci-dessus et de manière détaillée ci-dessous, c) de 0,5% à 3,5% en niasse d'un ou de plusieurs composés de formule (II) telle que définie ci-dessus et de manière détaillée ci-dessous, d) de 0,5% à 3% en masse d'un ou de plusieurs composés de formule (III) telle que définie ci-dessus et de manière détaillée ci-dessous, et e) optionnellement, de 0,5% à 6% en niasse d'un ou de plusieurs adjuvants polymère oléfiniques tels que définis ci-dessous, par rapport à la niasse totale de la composition bitumineuse selon l'invention. [0039] Le bitume [0040] La composition bitumineuse selon l'invention peut contenir des bitumes issus de dif- férentes origines. Parmi les bitumes utilisables selon l'invention, on peut citer tout d'abord les bitumes d'origine naturelle, ceux contenus dans des gisements de bitume naturel, d'asphalte naturel ou les sables bitumineux et les bitumes provenant du raffinage du pétrole brut. Les bitumes selon l'invention sont avantageusement choisis parmi les bitumes provenant du raffinage du pétrole brut ou issus des sables bitumineux. Les bitumes peuvent être choisis parmi les bitumes ou mélanges de bitumes provenant du raffinage du pétrole brut, en particulier des bitumes contenant des asphaltènes ou des brais. Les bitumes peuvent être obtenus par des procédés conventionnels de fabrication des bitumes en raffinerie, en particulier par distillation directe et/ou distillation sous vide du pétrole. Ces bitumes peuvent être éventuellement viscoréduits et/ou désasphaltés et/ou rectifiés à l'air. Il est courant de procéder à la distillation sous vide des résidus atmosphériques provenant de la distillation atmosphérique de pétrole brut. Ce procédé de fabrication correspond, par conséquent, à la succession d'une distillation atmosphérique et d'une distillation sous vide, la charge alimentant la distillation sous vide correspondant aux résidus de la distillation atmosphérique. Ces résidus sous vide issus de la tour de distillation sous vide peuvent être également utilisés comme bitumes. Il est également courant d'injecter de l'air dans une charge composée habituellement de distillats et de produits lourds provenant de la distillation sous vide de résidus atmosphériques provenant de la distillation du pétrole. Ce procédé permet d'obtenir une base soufflée, ou semi-soufflée ou oxydée ou rectifiée à l'air ou rectifiée partiellement à l'air. Les différents bitumes ou bases bitumes obtenus par les procédés de raffinage peuvent être combinés entre eux pour obtenir le meilleur compromis technique. Le bitume peut aussi être un bitume de recyclage. Les bitumes peuvent être des bitumes de grade dur ou de grade mou. [0041] Avantageusement, le bitume est choisi parmi les bitumes d'origine naturelle ; les 9 bitumes issus des sables bitumineux ; les bitumes issus du raffinage du pétrole brut tels que les résidus de distillation atmosphérique, les résidus de distillation sous vide, les résidus viscoréduits, les résidus soufflés et leurs mélanges ; et leurs combinaisons ou parmi les bitumes synthétiques autrement appelés liants clairs. [0042] Dans un mode particulier selon l'invention, le bitume peut comprendre en outre au moins un polymère et/ou un fluxant. [0043] A titre d'exemples de polymères pour bitume, on peut citer les élastomères tels que les copolymères SB, SBS, SIS, SBS*, SBR, EPDM, polychloroprène, polynorbornène et éventuellement les polyoléfines tels que les polyéthylènes PE, PEHD, le polypropylène PP, les plastomères tels que les EVA, EMA, les copolymères d'oléfines et d'esters carboxyliques insaturés EBA, les copolymères polyoléfines élastomères, les polyoléfines du type polybutène, les copolymères de l'éthylène et d'esters de l'acide acrylique, méthacrylique ou de l'anhydride maléique, les copolymères éthylène-propylène, les caoutchoucs, les polyisobutylènes, les SEBS, les ABS. [0044] D'autres additifs peuvent encore être ajoutés au bitume selon l'invention. Il s'agit par exemple d'agents de vulcanisation et/ou d'agents de réticulation susceptibles de réagir avec un polymère, lorsqu'il s'agit d'un élastomère et/ou d'un plastomère, pouvant être fonctionnalisés et/ou pouvant comporter des sites réactifs. [0045] Parmi les agents de vulcanisation, on peut citer ceux à base de soufre et ses dérivés, utilisés pour réticuler un élastomère à des teneurs de 0,01% à 30% en masse par rapport à la masse d'élastomère. [0046] Parmi les agents de réticulation, on peut citer les agents de réticulation cationiques tels que les mono ou polyacides, ou les anhydrides carboxyliques, les esters d'acides carboxyliques, les acides sulfoniques, sulfuriques, phosphoriques, voire les chlorures d'acides, les phénols, à des teneurs de 0,01% à 30% en masse par rapport à la masse de polymère. Ces agents sont susceptibles de réagir avec l'élastomère et/ou le plastomère fonctionnalisé. Ils peuvent être utilisés en complément ou en remplacement des agents de vulcanisation. [0047] De préférence, la composition bitumineuse selon l'invention comprend de 70% à 99,7% en masse de bitume, plus préférentiellement de 82% à 98,5% en masse de bitume, encore plus préférentiellement de 85% à 98,5% en masse de bitume, et avantageusement de 91% à 98,5% en masse de bitume, par rapport à la masse totale de la composition bitumineuse selon l'invention. [0048] Le composé de formule (I) [0049] La composition bitumineuse selon l'invention comprend tout d'abord au moins un composé de formule générale (I) : R1-(COOH), (I) dans laquelle R1 représente une chaîne hydrocarbonée linéaire ou ramifiée, saturée ou insaturée comprenant de 4 à 68 atomes de carbone, de préférence de 4 à 54 atomes de carbone, plus préférentiellement de 4 à 36 atomes de carbone et z est un entier variant de 2 à 4. [0050] De préférence, le groupement RI est une chaîne linéaire saturée de formule avec w un entier variant de 4 à 22, de préférence de 4 à 12. [0051] Les composés de formule (I) peuvent notamment être des diacides (z = 2), des triacides (z = 3) ou des tétracides (z = 4). De préférence, le composé de formule (I) est choisi parmi les diacides avec z = 2. De préférence, les diacides ont pour formule générale HOOC-C,H,,,-COOH avec w un entier variant de 4 à 22, de préférence de 4 à 12 et où z = 2 et R4= [0052] Avantageusement, le composé de formule (I) choisi parmi l'acide adipique ou acide 1,6-hexanedioïque avec w = 4, l'acide pi mélique ou acide 1,7-heptanedioïque avec w = 5, l'acide subérique ou acide 1,8-octanedioïque avec w = 6, l'acide azélaique ou acide 1,9-nonanedioïque avec w = 7, l'acide sébacique ou acide 1,10-décanedioïque avec w = 8, l'acide undécanedioïque avec w = 9, l'acide 1,2-dodécanedioïque avec w = 10 ou l'acide tétradécanedioïque avec w = 12. Plus avantageusement, le composé de formule (I) est l'acide sébacique. [0053] Les diacides peuvent aussi être des dimères diacides d'acide(s) gras insaturé(s) c'est-à-dire des dimères formés à partir d'au moins un acide gras insaturé, par exemple à partir d'un seul acide gras insaturé ou à partir de deux acides gras insaturés différents. Les dimères diacides d'acide(s) gras insaturé(s) sont classiquement obtenus par réaction de dimérisation intermoléculaire d'au moins un acide gras insaturé (réaction de Diels Aider par exemple). De préférence, on dimérise un seul type d'acide gras insaturé. Ils dérivent en particulier de la dimérisation d'un acide gras insaturé notamment en C1 à C34, notamment en C12 à C22, en particulier en C16 à C20, et plus particulièrement en C11. Un dimère d'acide gras préféré est obtenu par dimérisation de linoléïque, celui-ci pouvant ensuite être partiellement ou totalement hydrogéné. Un autre dimère d'acide gras préféré a pour formule HOOC-(CH2)7-CH=CH-(CH2)7 - COOH. Un autre dimère d'acide gras préféré est obtenu par dimérisation du linoléate de méthyle. De la même façon, on peut trouver des triacides d'acides gras et des tétracides d'acides gras, obtenus respectivement par trimérisation et tétramérisation d'au moins un acide gras. [0054] La teneur en composé(s) de formule (I) dans la composition bitumineuse selon l'invention va, de préférence, de 0,1% à 10% en masse, plus préférentiellement de 0,5% à 6% en masse, plus préférentiellement de 0,5% à 5% en masse et encore plus préférentiellement de 0,5% à 2.5% en masse, par rapport à la masse totale de la composition bitumineuse selon l'invention. [0055] Le composé de formule (II) [0056] La composition bitumineuse selon l'invention comprend également au moins un 11 composé de formule générale (II) : R (NH)'CONH-X-(NHCO)p(NH)'-R3 (II), dans laquelle : - les groupements Rn et R3, identiques ou différents, représentent une chaîne hydrocarbonée saturée ou insaturée, linéaire, ramifiée ou cyclique, comprenant de 1 à 22 atomes de carbone, et comprenant éventuellement des hétéroatomes tels que N, 0, S, des cycles hydrocarbonés en C5-C24 et/ou des hétérocycles hydrocarbonés en C3-C2,4 comprenant un ou plusieurs hétéroatomes tels que N, 0, S. et R3 peut être H ; - le groupement X représente une chaîne hydrocarbonée, saturée ou insaturée, linéaire, cyclique ou ramifiée, comprenant de 1 à 22 atomes de carbone, éventuellement substituée, et comprenant éventuellement des hétéroatomes, tels que N, 0, S, des cycles hydrocarbonés en C5-C,4 et/ou des hétérocycles hydrocarbonés en C3-C2,4 comprenant un ou plusieurs hétéroatomes tels que N, 0, S ; - n et p sont des entiers ayant une valeur de 0 ou 1 indépendamment l'un de l'autre. [0057] De préférence, le groupement Rn et/ou R3 comprend une chaîne hydrocarbonée ali- phatique de 4 à 22 atomes de carbone, notamment, choisie parmi les groupements C4H9 , C91119, CliHn, Ci2H22, C14412, CISH37, C2111-41, C22H42. [0058] De préférence, le groupement X représente une chaîne hydrocarbonée linéaire, saturée comprenant de 1 à 22 atomes de carbone, avantageusement de 1 à 12 atomes de carbone, encore mieux de 1 à 4 atomes de carbone. Plus préférentiellement, le groupement X est choisi parmi les groupements C2H4, C'Hp. [0059] De préférence, le composé de formule générale (II) est choisi parmi ceux qui satisfont à la condition n = 0. [0060] De préférence, le composé de formule générale (II) est choisi parmi ceux qui satisfont à la condition : la somme des nombres des atomes de carbone de R2, X et 123 est supérieur ou égal à 10, avantageusement supérieur ou égal à 14, de préférence supérieur ou égal à 18. [0061] De préférence, le composé de formule générale (II) est choisi parmi ceux qui satisfont à la condition : le nombre des atomes de carbone de l'un au moins de R2 et R3 est supérieur ou égal à 10, avantageusement supérieur ou égal à 12, de préférence supérieur ou égal à 14. [0062] De préférence, le composé de formule générale (II) est choisi parmi ceux de formule (IIA) : R2-CONH-X-NHCO-R3 (IIA) dans laquelle R2, 123 et X ont la même définition que ci-dessus. [0063] De préférence, dans la formule (IIA), le groupement X représente une chaîne hydro- carbonée linéaire, saturée comprenant de 1 à 22 atomes de carbone, avantageusement X représente une chaîne hydrocarbonée linéaire, saturée comprenant de 1 à 12 atomes de carbone, encore mieux de 1 à 4 atomes de carbone. De préférence, le groupement X est choisi parmi les groupements C4-14, C3H6. Plus préférentiellement, le composé de 12 formule générale (IIA) est choisi parmi les dérivés hydrazidcs tels que les composés C, HII-CONH-NHCO-C4-111, Ce119-CONH-NHCO-C,H19, CI7H35-CONH-NHCO-C171-135, ou C1a43-CONH-NHCO-C211-143; les diamides telles que le N,1\l'-éthylènedi(laurylamide) de formule C11113-CONH-CFL-CH,-NHCO-CIIH31, le N,IV-éthylènedi(myristylamide) de formule CI3H27-CONH-CH2-CH2-NHCO-C13F127, le N,IV-éthylènedi(palmitamide) de formule C1,1131-CONH-CH2-CH2-NHCO-CI,H31, le N,IV-éthylènedi(stearamide) de formule C17113,-CONH-CH2-CH2-NHCO-C17H3, ; les mono amides telles que le laurylamide de formule CIII-123-CONH2, le myristylamidc de formule C131-1"-CONH,, le palmitarnide de formule CI5F131-CONH2, le stearamide de formule CI7F13,-CONFI2. De façon encore plus avantageuse, le composé de formule générale (HA) est le N,IV-éthylènedi(stearamide) de formule C17113,-CONH-CH2-CH2 - NHCO-CI7L135. [0064] La teneur en composé(s) de formule (II) dans la composition bitumineuse selon l'invention va, de préférence, de 0,1% à 10% en niasse, plus préférentiellement de 0,5% à 6% en masse, plus préférentiellement de 0,5% à 5% en niasse et encore plus préférentiellement de 0,5% à 3,5% en masse, par rapport à la masse totale de la composition bitumineuse selon l'invention. [0065] Le composé de formule (III) [0066] La composition bitumineuse selon l'invention comprend enfin au moins un composé de formule générale (III) : Arl -R-Ar2 (HI), dans laquelle : - Arl et Ar2 représentent indépendamment l'un de l'autre un groupement aromatique comprenant de 6 à 20 atomes de carbones et choisi parmi un noyau benzène ou un système de noyaux aromatiques condensés, ledit groupement aromatique étant substitué par au moins un groupement hydroxyle, et optionnellement par un ou plusieurs groupements d'alkyle en CI-C20, et - R représente un radical hydrocarboné divalent éventuellement substitué, dont la chaîne principale comprend de 6 à 20 atomes de carbone et au moins un groupement choisi parmi les fonctions amide, ester, hydrazide, urée, carbamate, anhydride. [0067] De préférence, An l et/ou Ar2 sont substitués par au moins un groupe alkyle de 1 à 10 atomes de carbone, avantageusement en une ou des positions ortho par rapport au(x) groupe(s) hydroxyle(s), plus préférentiellement An l et Ar2 sont des groupes 3,5-dialky1-4-hydroxyphényle, avantageusement des groupes 3,5-di-tert - buty1-4-hydroxyphényle. [0068] De préférence, R est en position para par rapport à un groupe hydroxyle de An l et/ou Ar2. [0069] Avantageusement, le composé de formule (Ill) est le 2',3-bis[(343, 5-di-tert buty1- 4-hydroxyphenyl1propionyelpropionohydrazide. 13 [0070] La teneur en composé(s) de formule (III) dans la composition bitumineuse selon l'invention va, de préférence, de 0,1% à 10% en masse, plus préférentiellement de 0,5% à 6% en masse, plus préférentiellement de 0,5% à 5% en niasse et encore plus préférentiellement de 0,5% à 3% en masse, par rapport à la masse totale de la composition bitumineuse selon l'invention. [0071] Additifs optionnels [0072] Selon un mode de réalisation, la composition bitumineuse selon l'invention peut également comprendre un ou plusieurs additifs optionnels, de préférence choisi parmi les adjuvants polymère oléfiniques. [0073] L'adjuvant polymère oléfinique est, de préférence, choisi dans le groupe consistant en (a) les copolymères éthylène/(méth)acrylate de glycidyle ; (h) les terpolymères éthylène/monomère A/monomère B et (c) les mélanges de ces copolymères. [0074] (a) Les copolymères éthylène/(méth)acrylate de glycidyle sont, avantageusement, choisis parmi les copolymères, de préférence statistiques, d'éthylène et d'un monomère choisi parmi l'acrylatc de glycidyle et le méthacrylate de glycidyle, comprenant de 50% à 99,7% en masse, de préférence de 60% à 95% en masse, plus préférentiellement 60% à 90% en masse d'éthylène. [0075] (h) Les terpolymères sont, avantageusement, choisis parmi les terpolymères, de préférence statistiques, d'éthylène, d'un monomère À et d'un monomère B. [0076] Le monomère A est choisi parmi l'acétate de vinyle et les acrylatcs ou méthacrylates d'alkyle en C, à C6, de préférence choisi parmi les acrylates ou les méthacrylates d'alkyle en C, à C6, encore plus préférentiellement en C1-C:3. Avantageusement, le monomère A est choisi parmi l'acrylate d'éthyle et le méthacrylate d'éthyle. Encore plus avantageusement, le monomère A est l'acrylate d'éthyle. [0077] Le monomère B est choisi parmi l'acrylate de glycidyle et le méthacrylate de glycidyle. Avantageusement, le monomère B est le méthacrylate de glycidyle. [0078] Les terpolymères éthylène/monomère A/monomère B comprennent de 0,5% à 40% en masse, de préférence de 5 à 35% masse, plus préférentiellement de 10% à 30% en masse de motifs issus du monomère A et, de 0,5% à 15% en masse, de préférence de 2,5% à 15% en masse de motifs issus du monomère B, le reste étant formé de motifs issus de l'éthylène. [0079] (c) L'adjuvant polymère oléfinique peut consister en un mélange de deux ou plus de copolymères choisis dans les catégories (a) et (b). [0080] L'adjuvant polymère oléfinique est, de préférence, choisi parmi les terpolymères (b) éthylène/monomère A/monomère B déciits ci-dessus et parmi les mélanges (c) les comprenant. L'adjuvant polymère oléfinique est, avantageusement, choisi parmi les terpolymères (b) éthylène/monomère A/monomère B décrits ci-dessus et parmi les mélanges (c) dans lesquels les terpolymères (b) représentent au moins 50% en masse 14 par rapport à la masse totale du mélange, préférentiellement au moins 75% en masse, encore mieux au moins 90% en masse. Avantageusement, l'adjuvant polymère oléfinique est choisi parmi les terpolymères statistiques d'éthylène, d'un monomère A choisi parmi les acrylatcs ou méthacrylates d'alkyle en C, à C6 et d'un monomère B choisi parmi l'acrylatc de glycidylc et le méthacrylate de glycidylc, comprenant de 0,5% à 40% en masse, de préférence de 5 à 35% masse, plus préférentiellement de 10% à 30% en masse de motifs issus du monomère A et, de 0,5% à 15% en niasse, de préférence de 2,5% à 15% en masse de motifs issus du monomère B, le reste étant formé de motifs issus de l'éthylène. [0081] De préférence, la masse moléculaire moyenne en nombre (Mn) de l'adjuvant polymère oléfinique, déterminée par chromatographie par perméation de gel avec un étalon de polystyrène, va de 5 000 à 50 000 g.rno1-1, plus préférentiellement de 10 000 à 40 000 g.mo1-1, et encore plus préférentiellement de 25 000 à 40 000 g.mo1-1. [0082] De préférence, la masse moléculaire moyenne en poids (Mw) de l'adjuvant polymère oléfinique, déterminée par chromatographie par perméation de gel avec un étalon de polystyrène, va de 10 000 à 250 000 g.rno1-1, plus préférentiellement de 50 000 à 200 000 g.mo1-1, et encore plus préférentiellement de 10 000 à 150 000 g.mo1-1. [0083] De préférence, selon ce mode de réalisation, la composition bitumineuse selon l'invention comprend de 0,05% à 15% en masse, de préférence de 0,1% à 10% en niasse, plus préférentiellement de 0,5% à 6% en masse d'adjuvant polymère oléfinique, par rapport à la masse totale de la composition bitumineuse selon l'invention. [0084] Procédé de préparation d'une composition bitumineuse selon l'invention [0085] La présente invention concerne également un procédé de préparation d'une com- position bitumineuse telle que définie ci-dessus, ce procédé comprenant la mise en contact, à une température allant de 70°C à 220°C, des composés de formule (I), (II) et (III), et éventuellement d'au moins un adjuvant polymère oléfinique tel que défini ci-dessus, avec du bitume, suivi éventuellement d'une étape de mise en forme de la composition bitumineuse, notamment sous forme divisée et de préférence sous la forme de pains. [0086] Les composés de formule (I), (II) et (III) peuvent être mis en contact avec le bitume de manière simultanée, par addition directe des composés de formule (I), (II) et (HI) dans le bitume, ou bien par ajouts successifs des différents composés de formule (I), (II) et (III). De préférence, les composés de formule (I), (II) et (III) sont mis en contact avec le bitume à une température allant de 90°C à 180°C, plus préférentiellement allant de 110°C à 180°C. [0087] Le bitume mis-en-oeuvre dans le procédé ci-dessus peut être utilisé pur ou additivé, notamment additivé avec un polymère ; sous forme anhydre ou sous la forme d'une émulsion ; ou encore en association avec des granulats sous la forme d'un enrobé. [0088] Avantageusement, le procédé de préparation défini ci-dessus comprend les étapes suivantes : (A) l'introduction d'un bitume dans un récipient équipé de moyens de mélange, et son chauffage à une température allant de 70°C à 220°C, de préférence allant de 90°C à 180°C, encore plus préférentiellement allant de 110°C à 180°C, (B) l'introduction simultanée ou successive des composés de formule (1), (11) et (111), (C) optionnellement, l'introduction d'un ou de plusieurs adjuvants polymère oléfiniques, (D) le mélange de la composition bitumineuse à une température allant de 70°C à 220°C, de préférence allant de 90°C à 180°C, encore plus préférentiellement allant de 110°C à 180°C, de préférence jusqu'à l'obtention d'une composition homogène, et (E) éventuellement la mise en forme de la composition bitumineuse issue de l'étape (D), notamment sous forme divisée, de préférence sous la forme de pains. [0089] Selon un mode de réalisation particulier, les étapes (B) et (C) définies ci-dessus sont réalisées simultanément de telle sorte que les composés de formule (1), (11) et (TH) et le ou les adjuvants polymère oléfiniques sont introduits simultanément dans le bitume chauffé. [0090] Selon un mode de réalisation particulier, l'étape (E) du procédé ci-dessus est suivie d'une étape (F) d'enrobage de la composition bitumineuse sous forme divisée, notamment sous la forme de pains, sur tout ou partie de sa surface par au moins un agent antiagglomérant. L'étape (F) d'enrobage de la composition bitumineuse sous forme divisée, notamment sous forme de pains, peut être réalisée selon tout procédé connu. L'enrobage peut par exemple être réalisé par trempage des unités de composition bitumeuse obtenues à la fin de l'étape (E) dans une composition de revêtement comprenant un ou plusieurs agents antiagglomérants, suivi d'une étape de séchage. [0091] Composition sous forme solide et divisée à température ambiante [0092] Selon un mode de réalisation, la composition bitumineuse selon l'invention est sous forme solide et divisée à température ambiante. [0093] De préférence, selon ce mode de réalisation, la composition selon l'invention comprend, en outre, au moins un adjuvant polymère oléfinique tel que défini ci-dessus. [0094] Avantageusement, selon ce mode de réalisation, la composition bitumineuse selon l'invention est sous la forme de pains. [0095] On entend par « pain », un bloc de la composition bitumineuse selon l'invention ayant une masse allant de 0,1 kg à 1000 kg, de préférence allant de 1 kg à 200 kg, plus préférentiellement allant de 1 kg à 50 kg, encore plus préférentiellement allant de 5 kg à 35 kg, encore plus préférentiellement allant de 10 kg à 30 kg, ledit bloc étant avantageusement parallélépipédique, de préférence étant un pavé. Le pain selon l'invention a, de préférence, un volume compris entre 100 cm' et 50000 cm', de préférence entre 16 5000 cm, et 25000 cm3, plus préférentiellement entre 10000 cm, et 30000 cm,, encore plus préférentiellement entre 14000 cm, et 25000 cm,. Lorsque le pain selon l'invention est manipulé manuellement par une personne, la masse dudit pain peut varier de 1 à 20 kg, et dc 20 à 50 kg dans le cas d'une manutention par deux personnes. Lorsque la manutention est réalisée par des équipements mécaniques, la masse du pain peut varier dc 50 à 1000 kg. Le pain selon l'invention peut être fabriqué selon tout procédé connu, par exemple selon le procédé dc fabrication décrit dans le document US2011/0290695. [0096] Selon un mode de réalisation préféré, les pains de bitumes selon l'invention sont re- couverts sur au moins une partie de leur surface d'un agent antiagglomérant. [0097] Par « agent antiagglomérant », on entend au sens de l'invention tout composé qui limite et/ou réduit et/ou inhibe et/ou retarde l'agglomération et/ou l'adhésion entre elles de deux unités de bitume sous forme solide et divisée telle que définie ci-après lors de leur transport et/ou de leur stockage à température ambiante et qui assure leur fluidité lors de leur manipulation. [0098] De préférence, l'agent antiagglomérant est choisi parmi les agents antiagglomérants particulaires et les agents antiagglomeiants fil mogènes et leurs mélanges, plus préférentiellement parmi les agents anti-agglomérants particulaires et les agents antiagglomérants therrnofusibles. [0099] Les agents atztiagglotnératzts parziculaires [0100] Selon une première variante, l'agent antiagglomérant est choisi parmi les agents anti- agglomérants particulaires, de préférence d'origine minérale ou organique, plus préférentiellement d'origine minérale. [0101] Par « agent antiagglomérant particulaire », on entend au sens de l'invention un agent antiagglomérant qui se présente à température ambiante sous la forme de particules divisées, notamment sous la forme de copeaux, de paillettes ou encore d'une poudre. [0102] De préférence, l'agent antiagglomérant particulaire est choisi parmi : le talc ; les fines généralement de diamètre inférieur à 125 i_tm, telles que les fines siliceuses, à l'exception des fines calcaires ; le sable tel que le sable de fontainebleau ; le ciment ; le carbone ; les résidus de bois tels que la lignine, le lignosulfonate, les poudres d'aiguilles de conifères, les poudres de cônes de conifères, notamment de pin ; les cendres de balles de riz ; la poudre de verre ; les argiles telles que le kaolin, la bentonite, la vermiculite ; l'alumine telle que les hydrates d'alumine ; la silice ; les dérivés de silice tels que les fumées de silice, les fumées de silice fonctionnalisées, notamment les fumées de silice hydrophobe ou hydrophile, les silices pyrogénées, notamment les silices pyrogénées hydrophobes ou hydrophiles, les silicates, les hydroxydes de silicium et les oxydes de silicium ; la poudre de matière plastique; la chaux ; la chaux hydratée ; le plâtre ; la poudrette de caoutchouc ; la poudre de 17 polymères, tels que les copolymères styrène-butadiène (SB), les copolyrnères styrènebutadiène-styrène (SBS) et les mélanges de ces matériaux. [0103] Avantageusement, l'agent antiagglomérant particulaire est choisi parmi le talc ; les fines généralement de diamètre inférieur à 125 pm à l'exception des fines calcaires, telles que les fines siliceuses ; les résidus du bois tels que la lignine, la lignosulfonatc, les poudres d'aiguilles de conifères, les poudres de cônes de conifères, notamment de pin; la poudre de verre ; le sable tel que le sable de fontainebleau ; les fumées de silice, notamment les fumées de silice hydrophobe ou hydrophile ; les silices pyrogénées, notamment les silices pyrogénées hydrophobes ou hydrophiles ; et leurs mélanges. [0104] Les agents atztiagglotnératzts filtnogènes [0105] Selon une seconde variante, l'agent antiagglomérant est choisi parmi les agents anti- agglomérants fil mogènes. [0106] Par « agent filmogène », on entend au sens de l'invention un composé susceptible de former à la surface d'un objet sur lequel il est appliqué/déposé un film, une enveloppe ou encore une pellicule, de préférence continu(e). [0107] De préférence, l'agent antiagglomérant filmogène est choisi parmi les agents antiag- glomérants therrnofusibles, les agents antiagglomérants de type gel et leurs mélanges. [0108] Par « matériau thermofusible », on entend au sens de l'invention un matériau sus- ceptible de se ramollir sous l'effet de la chaleur. [0109] Lorsque l'agent antiagglomérant est choisi parmi les agents antiagglomérants ther- mofusibles, il est, de préférence, choisi parmi le polypropylène, le polyéthylène et les mélanges de polyéthylène et polypropylène. [0110] Les pains de bitume enrobés d'un agent antiagglomérant thennofusible présentent l'avantage d'être prêts à l'emploi, c'est-à-dire qu'ils peuvent être directement chauffés dans le fondoir ou éventuellement introduits directement dans l'unité d'enrobage de fabrication des enrobés routiers, sans déballage préalable. L'agent antiagglomérant thermofusible qui fond avec le coeur bitumineux des pains selon l'invention n'affecte pas les propriétés de la composition bitumineuse. [0111] Par « agent antiagglomérant de type gel », on entend au sens de l'invention un composé qui permet d'augmenter la viscosité d'un liquide ou d'une composition de façon à former un film de gel. De préférence, l'agent antiagglomérant de type gel présente une viscosité dynamique supérieure ou égale à 50 mPa.s, de préférence de 50 mPa.s à 550 mPa.s, plus préférentiellement de 80 mPa.s à 450 mPa.s, la viscosité étant une viscosité Brookfield mesurée à 65°C. La viscosité de l'agent antiagglomérant de type gel est mesurée à 65°C au moyen d'un viscosimètre Brookfield CAP 2000+ et à une vitesse de rotation de 750 tr/min. La lecture de la mesure est réalisée après 30 secondes pour chaque température. [0112] Préférentiellement, l'agent antiagglomérant de type gel est choisi parmi : 18 - les dérivés de la cellulose, de préférence les éthers de cellulose, - les composés gélifiants, de préférence d'origine végétale ou animale, tels que : la gélatine, l'agar-agar, les alginates, les amidons, les amidons modifiés, ou les gommes gellanes ; - les polyéthylène glycols (PEU) tels que les PEU ayant un poids moléculaire compris entre 800 g.mo1-1 et 8000 g.mo1-1, comme par exemple un PEU ayant un poids moléculaire de 800 g.mo1-1 (PEU-800), un PEU ayant un poids moléculaire de 1000 g.mo1-1 (PEU-1000), un PEU ayant un poids moléculaire de 1500 g.mo1-1 (PEU-1500), un PEU ayant un poids moléculaire de 4000 g.mo1-1 (PEU-4000) ou un PEU ayant un poids moléculaire de 6000 g.mo1-1 (PEU-6000); - les mélanges de tels composés. [0113] Plus préférentiellement, l'agent antiagglomérant de type gel est choisis parmi : - les dérivés de la cellulose, de préférence les éthers de cellulose, - les composés gélifiants de préférence d'origine végétale ou animale, tels que : la gélatine, l'agar-agar, les alginates, les gommes gellanes ; - les polyéthylène glycols (PEU) tels que les PEU ayant un poids moléculaire compris entre 800 g.mo1-1 et 8000 g.mo1-1, comme par exemple un PEU ayant un poids moléculaire de 800 g.mo1-1 (PEU-800), un PEU ayant un poids moléculaire de 1000 g.mo1-1 (PEU-1000), un PEU ayant un poids moléculaire de 1500 g.mo1-1 (PEU-1500), un PEU ayant un poids moléculaire de 4000 g.mo1-1 (PEU-4000) ou un PEU ayant un poids moléculaire de 6000 g.mo1-1 (PEU-6000); - les mélanges de tels composés. [0114] Avantageusement, l'agent antiagglomérant de type gel est choisi parmi les éthers de cellulose. [0115] De préférence, selon ce mode de réalisation, le ou les agents antiagglomérants re- couvrent au moins 50% de la surface des pains de bitume, de préférence au moins 60%, préférentiellement au moins 70%, plus préférentiellement au moins 80%, et encore plus préférentiellement au moins 90%. [0116] Avantageusement, la quantité d'agent(s) antiagglomérant(s) recouvrant au moins une partie de la surface des pains de bitume selon l'invention est comprise entre 0,2% et 10% en masse, de préférence entre 0,5% et 8% en masse, plus préférentiellement entre 0,5% et 5% en masse, pal- rapport à la masse totale des pains de bitume. [0117] De préférence, l'épaisseur moyenne de la couche d'agent(s) antiagglomérant(s) est supérieure ou égale à 20 pm, plus préférentiellement va de 20 à 1 mm et plus préférentiellement de l'ordre de 20 à 100 pm. [0118] Avantageusement, l'agent antiagglomérant est choisi parmi les matériaux thenno- fusibles et les agents anti-agglomérants particulaires tels que définis ci-dessus, éventuellement sous la forme de mélanges. Le pain selon l'invention est avantageusement 19 recouvert sur tout ou partie de sa surface d'un ou de plusieurs matériaux thennofusibles formant un film thermofusible. [0119] Plus avantageusement, le pain selon l'invention est emballé d'un film thermofusible mis en place selon tout procédé connu, de préférence par un film en polypropylène, polyéthylène ou un mélange de polyéthylène et polypropylène. La composition bitumineuse conditionnée en pain de bitume emballé d'un film thermofusible présente l'avantage d'être prête à l'emploi, c'est-à-dire qu'elle peut être directement chauffée dans le fondoir ou éventuellement introduite directement dans l'unité d'enrobage de fabrication des enrobés routiers, sans déballage préalable. Le film thermofusible qui fond avec la composition bitumineuse selon l'invention n'affecte pas ses propriétés. [0120] Selon un mode de réalisation, le pain selon l'invention peut également être conditionné dans un carton selon tout procédé connu. En particulier, le pain selon l'invention est conditionné dans un carton en faisant couler à chaud la composition bitumineuse selon l'invention dans un carton dont la paroi de la face interne est sil iconée puis refroidit, les dimensions du carton étant adaptées au poids et/ou volume du pain selon l'invention souhaité. Lorsque le pain selon l'invention est emballé d'un film thermofusible ou est conditionné dans un carton, la Demanderesse a démontré que la détérioration dudit film thermofusible ou dudit carton lors du transport et/ou du stockage à température ambiante et même élevée dudit pain n'entrainait pas le fluage du pain selon l'invention. Par conséquent, les pains selon l'invention conservent leur forme initiale et ne collent pas entre eux lors de leur transport et/ou stockage à température ambiante élevée malgré le fait que le film thermofusible ou le carton soit endommagé [0121] Sans vouloir être liée à une quelconque théorie, la Demanderesse estime que l'absence de fluage de la composition bitumineuse solide à température ambiante et sous forme divisée, notamment sous la forme de pain lors de son transport et/ou stockage à température ambiante, en particulier élevée, est due à la formulation de la composition bitumineuse selon l'invention et notamment à la présence de l'association des composés de formule (I), (H) et (III) définis ci-dessus, pris seuls ou en mélange au sein de la composition bitumineuse. [0122] Procédé de transport et/ou de stockage et/ou de manipulation [0123] L'invention concerne également un procédé de transport et/ou de stockage et/ou de manipulation de bitume, ledit bitume étant transporté et/ou stocké et/ou manipulé à température ambiante, notamment à température ambiante élevée, sous la forme d'une composition bitumineuse selon l'invention, de préférence sous forme solide et divisée, notamment sous la forme de pains. [0124] De préférence, la composition bitumineuse selon l'invention est transportée et/ou stockée à une température ambiante, notamment à une température ambiante élevée pendant une durée supérieure ou égale à 2 mois, préférence à 3 mois. [0125] On entend par température ambiante, la température d'usage du bitume, étant entendu que la température ambiante implique qu'aucun apport de chaleur n'est apporté autre que celui résultant des conditions climatiques. Ainsi, la température ambiante peut atteindre des valeurs élevées, inférieures à 100°C durant les périodes estivales, en particulier dans les régions géographiques à climat chaud. [0126] De préférence, la température ambiante est inférieure à 100°C. Avantageusement, la température ambiante est de 20°C à 50°C, de préférence de 25°C à 50°C, de préférence de 25°C à 40°C. Avantageusement, la température ambiante élevée est de 40°C à 90°C, de préférence de 50°C à 85°C encore plus préférentiellement de 50°C à 75°C, encore plus préférentiellement de 50°C à 70°C. [0127] Les compositions bitumineuses selon la présente invention sous forme solide divisée à température ambiante sont remarquables en ce qu'elles sont facilement manipulablcs, même à des températures ambiantes élevées. Les compositions bitumineuses selon la présente invention sous forme solide et divisée à température ambiante permettent le transport et/ou le stockage de la composition bitumineuse selon l'invention dans des conditions optimales, en particulier sans l'apparition de phénomènes de fluage lors de leur transport et/ou de leur stockage, même lorsque la température ambiante est élevée et sans dégrader les propriétés de ladite composition bitumineuse, voire en les améliorant. [0128] Utilisation des compositions bitumineuses selon l'invention [0129] Diverses utilisations des compositions bitumineuses obtenues selon l'invention sont envisagées, notamment pour la préparation d'un liant bitumineux anhydre ou sous forme d'émulsion, un bitume polymère, ou un bitume fluxé. [0130] Utilisation comme liant routier [0131] La présente invention concerne l'utilisation d'une composition bitumineuse selon l'invention, notamment sous forme solide et divisée à température ambiante, comme liant routier. [0132] De préférence, la composition bitumineuse selon l'invention est utilisée, éven- tuellement en mélange avec des granulats ou des agrégats d'enrobés bitumineux recyclés, pour fabriquer un enduit superficiel, un enrobé à chaud, un enrobé à froid, un enrobé coulé à froid, une grave émulsion, une couche de base, une couche de liaison, une couche d'accrochage ou une couche de roulement. Ces applications visent notamment des enrobés bitumineux comme matériaux pour la construction et l'entretien des corps de chaussée et de leur revêtement, ainsi que pour la réalisation de tous travaux de voiries. On peut citer d'autres associations de la composition bitumineuse et du granulat possédant des propriétés particulières, telles que les couches anti-omiérantes, les enrobés drainants, ou les asphaltes (mélange entre un liant bitumineux et des granulats du type du sable). 21 [0133] L'invention concerne en particulier un procédé de fabrication d'enrobés comprenant au moins un liant routier et des granulats ou des agrégats d'enrobés bitumineux recyclés, le liant routier étant sous la forme d'une composition selon l'invention notamment sous forme solide et divisée à température ambiante. [0134] De préférence, le procédé de fabrication d'enrobés selon l'invention comprend au moins les étapes de : - chauffage des granulats ou des agrégats à une température allant de 100°C à 180°C, de préférence de 120°C à 180°C, - mélange des granulats ou des agrégats avec le liant routier notamment sous forme solide et divisée dans une cuve telle qu'un malaxeur ou un tambour malaxeur, - obtention d'enrobés. [0135] Dans le cas où la composition bitumineuse selon l'invention est sous forme solide et divisée, le procédé de fabrication d'enrobés selon l'invention est avantageux en cc qu'il ne requiert pas d'étape de chauffage de la composition bitumineuse selon l'invention avant mélange avec les agrégats d'enrobés recyclés ou les granulats car au contact du mélange d'agrégats chaud ou au contact du mélange dc granulats chaud, la composition bitumineuse selon l'invention solide à température ambiante fond. [0136] L'invention a encore pour objet un procédé de préparation d'un enduit superficiel, un enrobé à chaud, un enrobé tiède, un enrobé à froid, un enrobé coulé à froid, une grave émulsion, ledit liant étant associé à des granulats et/ou des fraisats de recyclage, ce procédé comprenant au moins la préparation d'une composition bitumineuse selon l'invention, notamment sous forme solide et divisée à température ambiante. [0137] Applications industrielles [0138] Un autre objet de l'invention concerne l'utilisation d'une composition bitumineuse selon l'invention, notamment sous forme solide et divisée à température ambiante, dans diverses applications industrielles, notamment pour préparer un revêtement d'étanchéité, une membrane ou une couche d'imprégnation. [0139] Les compositions bitumineuses selon l'invention sont particulièrement adaptées à la fabrication de membranes d'étanchéité, de membranes anti-bruit, de membranes d'isolation, des revêtements de surface, des dalles de moquette, des couches d'imprégnation. [0140] L'invention concerne enfin un procédé de préparation un revêtement d'étanchéité, une membrane ou une couche d'imprégnation, ce procédé comprenant au moins la mise en oeuvre d'une composition bitumineuse selon l'invention, notamment sous forme solide et divisée à température ambiante. [0141] Les différents modes de réalisation, variantes, les préférences et les avantages décrits ci-dessus pour chacun des objets de l'invention s'appliquent à tous les objets de l'invention et peuvent être pris séparément ou en combinaison. 101421 L'invention est illustrée par les exemples suivants donnés à titre non limitatif. Exemples [0143] Dans ces Exemples, les parties et pourcentages sont exprimés en poids saut in- dication contraire. Matériel et méthodes [0144] Les caractéristiques rhéologiques et mécaniques du bitume et des compositions bitu- mineuses auxquelles il est fait référence dans ces exemples sont mesurées suivant les méthodes indiquées dans le tableau I. [Tableauxl] Propriété Abréviation Unité Norme de mesure Pénétrabilité à l'aiguille à 25°C P25 IROMM NF EN 1426 Température de ramol- lissement bille et anneau TBA °C NF EN 1427 Force maximale Fam N Voir protocole ci-dessous 101451 La base bitume : On choisit une base bitume de grade 35/50, notée BO, ayant une pénétrabilité P25 de 44 1/10 mm et une TBA de 51,6°C et disponible commercialement auprès de Total Marketing Services. 101461 Les additifs : - Additif Aide formule (1) : l'acide sébacique, - Additif A2 de formule (11) : le N,Nt-éthylènedi(stéaramide) commercialisé par la société Croda sous le nom Crodawax 140 0, et - Additif A3 de formule (III) : le 2',3-bis[(3-[3, 5-di-tert-buty1-4-hydroxyphényl] propionyl)]propionohydrazide (CAS 32687-78-8) commercialisé par la société BASE sous la marque Irganox MD 10240. [0147] Méthode de préparation des compositions bitumineuses La base bitume (B 0 ) est introduite dans un réacteur maintenu à 160°C sous agitation à 300 tours/min pendant deux heures. On introduit ensuite dans le réacteur les différents additifs. Le contenu du réacteur est maintenu à 160°C sous agitation à 300 tours/min pendant 1 heure. [0148] Méthode de préparation d'un pain bitumineux Une masse d'environ 0,5 Kg de la composition bitumineuse chauffée à 160°C est coulée dans un moule rectangulaire en acier couvert d'un film therrnofusible en polyéthylène. Le moule est ensuite refroidi à température ambiante puis démoulé. [0149] Protocole de mesure de la force maximale (F a,j 23 Cet essai est mis en oeuvre afin d'évaluer la résistance à la compression d'une composition bitumineuse soumise à une charge à vitesse constante imposée et à une température de 50°C. La mesure de la force maximale (F'') est réalisée à l'aide d'un analyseur de texture commercialisé sous le nom LE Plus par la société LLOYD Instruments et équipé d'une enceinte thermique. Pour ce faire, on place une boîte métallique et cylindrique contenant une masse de 60 g de la composition bitumineuse à analyser à l'intérieur de l'enceinte thermique réglée à une température de 50°C. Le piston de l'analyseur de texture est un cylindre de diamètre égal à 25 mm et de hauteur 60 mm. Le piston cylindrique est au départ placé au contact de la surface supérieure de la composition bitumineuse. Ensuite, il se déplace verticalement vers le bas, à une vitesse constante de 1 mm/min, sur une distance calibrée de 10 mm de manière à exercer une force de compression sur la surface supérieure de la composition bitumineuse. L'analyseur de texture mesure la force maximale de compression appliquée par le piston sur la composition bitumineuse à 50°C. La mesure de la force maximale de compression permet d'évaluer la capacité de la composition bitumineuse à résister à la déformation. Plus la valeur de la force maximale est importante, meilleure sera la résistance à la déformation d'un pain bitumineux obtenu à partir de cette composition bitumineuse. Résultats [0150] 1. Préparation des différentes compositions Les compositions CI à CR correspondant aux mélanges détaillés dans le tableau 2 suivant sont préparées selon le protocole décrit précédemment. Les compositions CI à C6 sont comparatives. Les compositions C, et Cs sont selon l'invention. [Tableaux2] 1 additif 2 additifs 3 additifs C 1 C2 C3 C4 Cg C6 C7 Cg B 0 (%) 98,5 97,5 99,25 96,0 95,3 95,3 96,2 96,0 A 1 (%) 1,5 1,5 4,0 1,2 1,5 2,5 2,5 4,0 0 2,0 , 1,6 A3(%) 0,75 0 0,7 0,7 0,6 1,9 A i +A 2 +A 3 (%) 1,5 2,5 0,75 4 4,7 4,7 3,8 5 101511 2. Propriétes rhéologiques et mécaniques des co npositions ClàCR 24 Les propriétés mécaniques et rhéologiques des compositions C, à C8 préparées ci-dessus ont été mesurées selon les protocoles définis ci-dessus. Les résultats de ces mesures sont donnés dans le tableau 3 ci-dessous. [Tableaux3] B 0 C 1 (2' 2 (2' 3 t-4 (25 (26 C 7 C g P 25 (1/10 mm) 44 26 35 35 20 28 23 20 17 TBA (°C) 51,6 106,5 86,5 102,0 106,0 103,5 99,5 105,5 96,5 F max (N) 0,9 23,6 2,98 75 83 78,9 85,7 192 310 [0152] Pénétrabilité à 25°C (P 25 ) Les compositions C, et Cg selon l'invention présentent des valeurs de pénétrabilité réduites par rapport à celles des compositions C, à C3 comprenant un unique additif Al, A, ou A3. Les compositions C, et Cg selon l'invention présentent par ailleurs des valeurs de pénétrabilité similaires ou réduites par rapport à celles des compositions C4 à C6 comprenant l'association de deux additifs Al et/ou A, et/ou A3. Les compositions bitumineuses selon l'invention présentent donc une pénétrabilité similaire ou réduite, par rapport à celle de compositions comprenant uniquement un ou deux additifs choisis parmi A,, A, et A3. [0153] Température de ramollissement bille et anneau (TBA) Les compositions C, à CR présentent une température de ramollissement bille et anneau similaire [0154] Force maximale (F 'ka) Parmi les compositions C, à C6, la valeur la plus haute de force maximale est atteinte par la composition C6 avec 85,7 N. La composition C7 selon l'invention présente une force maximale égale à 192 N, soit de plus de 2 fois supérieure à celle de la composition C6. La composition C8 selon l'invention présente une force maximale égale à 310 N, soit de plus de 3,5 fois supérieure à celle de la composition C6. Les compositions selon l'invention présentent donc une force maximale nettement supérieure à celle des compositions CI à C6. La force maximale élevée des compositions selon l'invention témoigne d'une résistance à la déformation améliorée des compositions selon l'invention par rapport aux compositions de l'art antérieur CI à C6, [0155] Mises sous la forme de pains, les compositions C, et C8 selon l'invention sont stables au stockage et présentent notamment une résistance au fluage améliorée par rapport aux compositions Ci à C6. 26 [Revendication 1] [Revendication 2] [Revendication 3]